(57)【要約】  クロム系触媒を使用するリニアアルファオレフィンの製造方法であって、オレフィンを酸素吸着剤と接触させて酸素不純物を除去するステップと、前記酸素不純物が除去されたオレフィンとクロム系触媒を反応器に投入するステップと、前記反応器で前記オレフィンをオリゴマー化するステップとを含む、リニアアルファオレフィンの製造方法を提供することができる。【選択図】図１
2021532096.tif 000002
【特許請求の範囲】
【請求項１】
オレフィンを酸素吸着剤と接触させて酸素不純物を除去するステップと、
前記酸素不純物が除去されたオレフィンとクロム系触媒を反応器に投入するステップと、
前記反応器で前記オレフィンをオリゴマー化するステップとを含む、リニアアルファオレフィンの製造方法。
【請求項２】
前記酸素吸着剤は、ＣｕＯ、ＮｉＯ、ＭｏＯ３、ゼオライト３Ａ（ｚｅｏｌｉｔｅ  ３Ａ）、活性アルミナ（ａｃｔｉｖａｔｅｄ  ａｌｕｍｉｎａ）、またはこれらの混合物である、請求項１に記載のリニアアルファオレフィンの製造方法。
【請求項３】
前記酸素吸着剤の比表面積は１００〜９００ｍ２／ｇである、請求項１に記載のリニアアルファオレフィンの製造方法。
【請求項４】
前記酸素不純物を除去するステップは、前記酸素吸着剤が充填された吸着塔に前記オレフィンを通過させることで行われる、請求項１に記載のリニアアルファオレフィンの製造方法。
【請求項５】
前記オレフィンを前記吸着塔に０．０２〜５ｈｒ−１の空間速度（ｇａｓ  ｈｏｕｒｌｙ  ｓｐａｃｅ  ｖｅｌｏｃｉｔｙ）で投入する、請求項４に記載のリニアアルファオレフィンの製造方法。
【請求項６】
前記酸素不純物を除去するステップは、１０〜１００℃の温度および５〜１００ｋｇ／ｃｍ２の圧力下で行われる、請求項１に記載のリニアアルファオレフィンの製造方法。
【請求項７】
前記酸素不純物を除去するステップの後、前記酸素吸着剤を再生するステップをさらに含む、請求項４に記載のリニアアルファオレフィンの製造方法。
【請求項８】
前記酸素吸着剤はＣｕＯであり、前記再生するステップは、１００〜２００℃で水素および窒素の混合気体を前記吸着塔に通過させることで行われる、請求項７に記載のリニアアルファオレフィンの製造方法。
【請求項９】
前記酸素不純物を除去するステップの後、前記オレフィン内の酸素含量は１００ｐｐｍ未満である、請求項１に記載のリニアアルファオレフィンの製造方法。
【請求項１０】
前記クロム系触媒は、ＣｒＬ１（Ｌ２）Ｐ（Ｘ）ｑまたはＣｒ２Ｘ１２Ｌ１２（Ｌ２）ｙ（Ｘ）ｚ、（式中、Ｌ１は、ヘテロリガンドであり、Ｌ２は、有機リガンドであり、ＸおよびＸ１は、それぞれ独立して、ハロゲンであり、ｐは、０または１以上の整数であり、ｑは、（Ｃｒの酸化数−ｐ）の整数であり、ｙは、２以上の整数であり、ｚは、（２×Ｃｒの酸化数）−ｙの整数である。）で表される、請求項１に記載のリニアアルファオレフィンの製造方法。
【請求項１１】
前記オレフィンはエチレンである、請求項１に記載のリニアアルファオレフィンの製造方法。
【発明の詳細な説明】
【技術分野】
【０００１】
本発明は、リニアアルファオレフィンの製造方法に関し、より詳細には、オレフィン精製工程を含むリニアアルファオレフィンの製造方法に関する。
【背景技術】
【０００２】
エチレンは、その生産量および消費量を国の化学産業規模の脂標として判断するほど、化学産業の基礎原料として使用される原料である。通常、エチレンは、ポリエチレンなどの重合体を製造する単量体として使用されており、場合によっては重合度を調節して約Ｃ４〜Ｃ４０の炭素長（または鎖）を有するリニアアルファオレフィン（Ｌｉｎｅａｒ  Ａｌｐｈａ  Ｏｌｅｆｉｎ、ＬＡＯ）を製造し、様々な化学物質を製造するのに使用している。
【０００３】
エチレンのオリゴマー化によるＬＡＯ製造工程の触媒としては、チーグラー・ナッタ触媒（Ｚｉｅｇｌｅｒ‐Ｎａｔｔａ  ｃａｔａｌｙｓｔ）、クロム系触媒など、様々な触媒が使用されている。このうち、クロム系触媒を使用する工程で原料（Ｆｅｅｄ）エチレン内に存在する不純物が触媒毒として働いてエチレンの転換率が低下し、反応効率が低下する問題、高付加化が可能なＣ６〜Ｃ２０リニアアルファオレフィンの収率減少などの問題が発生し得る。
【０００４】
具体的な一例として、原料エチレン内の酸素（Ｏ２）は、クロム系触媒に触媒毒として働き、ＬＡＯ製造工程の転換率の減少、製品の純度の低下を引き起こし、未反応のエチレンの再活用のための運転費の増加、および副生成物の増加による分離費用の増加などの問題をもたらし得る。
【０００５】
そのため、ＬＡＯ製造工程に投入される原料エチレンを精製して不純物を除去し、工程効率を向上させるための技術が必要である。
【発明の概要】
【発明が解決しようとする課題】
【０００６】
本発明の一様態は、原料オレフィン内の不純物がリニアアルファオレフィン製造工程に使用される触媒に触媒毒として働いて触媒活性が低下し、これによるオレフィンの転換率の減少、および製品の純度の低下などの問題を解決することで、リニアアルファオレフィン製造工程の工程効率を向上させることができるリニアアルファオレフィンの製造方法を提供することを目的とする。
【課題を解決するための手段】
【０００７】
本発明の一様態は、オレフィンを酸素吸着剤と接触させて酸素不純物を除去するステップと、前記酸素不純物が除去されたオレフィンとクロム系触媒を反応器に投入するステップと、前記反応器で前記オレフィンをオリゴマー化するステップとを含む、リニアアルファオレフィンの製造方法を提供する。
【０００８】
酸素吸着剤は、ＣｕＯ、ＮｉＯ、ＭｏＯ３、ゼオライト３Ａ（ｚｅｏｌｉｔｅ  ３Ａ）、活性アルミナ（ａｃｔｉｖａｔｅｄ  ａｌｕｍｉｎａ）、またはこれらの混合物であってもよい。
【０００９】
酸素吸着剤の比表面積は、１００〜９００ｍ２／ｇであってもよい。
【００１０】
酸素不純物を除去するステップは、前記酸素吸着剤が充填された吸着塔に前記オレフィンを通過させることで行われ得る。
【００１１】
上記の様態は、具体的には、オレフィンを吸着塔に０．０２〜５ｈｒ−１の空間速度（ｇａｓ  ｈｏｕｒｌｙ  ｓｐａｃｅ  ｖｅｌｏｃｉｔｙ）で投入してもよい。
【００１２】
酸素不純物を除去するステップは、１０〜１００℃の温度および５〜１００ｋｇ／ｃｍ２の圧力下で行われてもよい。
【００１３】
酸素不純物を除去するステップの後、前記酸素吸着剤を再生するステップをさらに含むことができる。
【００１４】
酸素吸着剤はＣｕＯであり、再生するステップは、１００〜２００℃で水素および窒素の混合気体を前記吸着塔に通過させることで行われてもよい。
【００１５】
酸素不純物を除去するステップの後、前記オレフィン内の酸素含量は１００ｐｐｍ未満であってもよい。
【００１６】
クロム系触媒は、ＣｒＬ１（Ｌ２）Ｐ（Ｘ）ｑまたはＣｒ２Ｘ１２Ｌ１２（Ｌ２）ｙ（Ｘ）ｚ、（式中、Ｌ１は、ヘテロリガンドであり、Ｌ２は、有機リガンドであり、ＸおよびＸ１は、それぞれ独立して、ハロゲンであり、ｐは、０または１以上の整数であり、ｑは、（Ｃｒの酸化数−ｐ）の整数であり、ｙは、２以上の整数であり、ｚは、（２×Ｃｒの酸化数）−ｙの整数である。）で表されてもよい。
【００１７】
オレフィンは、エチレンであってもよい。
【発明の効果】
【００１８】
本発明の一様態は、クロム系触媒を使用するリニアアルファオレフィン製造工程において、原料オレフィン内の触媒毒として働く酸素などの不純物の含量を減少させることで、オレフィンの転換率の減少、製品の純度の低下と未反応のエチレンの再活用のための運転費の増加、および副生成物の増加による分離費用の増加などの問題を解決することができる。
【００１９】
これにより、リニアアルファオレフィン製造工程の工程効率が向上することができる。
【図面の簡単な説明】
【００２０】
【図１】本発明の一様態のリニアアルファオレフィン製造工程の例示的な模式図である。
【発明を実施するための形態】
【００２１】
他の定義がない限り、本明細書で使用されるすべての用語（技術および科学的用語を含む）は、本発明が属する技術分野において通常の知識を有する者が共通して理解し得る意味で使用され得る。明細書の全体において、ある部分がある構成要素を「含む」としたときに、これは特別に逆の記載がない限り、他の構成要素を除くのではなく、他の構成要素をさらに含み得ることを意味する。また、単数型は、文章で特に言及しない限り、複数型も含む。
【００２２】
オレフィンのオリゴマー化によるリニアアルファオレフィン製造工程の原料であるオレフィンは、生産および運動過程で、酸素、水、一酸化炭素、二酸化炭素、酸素含有化合物（ｏｘｙｇｅｎａｔｅ）、硫黄などの不純物で汚染され得る。
【００２３】
かかる不純物は、リニアアルファオレフィン製造工程に使用される触媒に触媒毒として働き、反応の転換率、製品の取得率を減少させて工程効率を低下させる原因として働き得る。
【００２４】
具体的には、クロム系触媒を使用するリニアアルファオレフィン製造工程で、原料オレフィン内の酸素不純物は、クロム系触媒に触媒毒として強く働き、オレフィンの転換率の減少と高付加化が可能なＣ６〜Ｃ２０リニアアルファオレフィンの収率の減少などの問題を発生させて製品の品質が低下し得、さらには、未反応のオレフィンの再活用のための運転費の増加、および副生成物の増加による分離費用の増加などの問題を引き起こし、全般的な工程効率が低下し得る。
【００２５】
本発明の一様態は、かかる問題を解決するためのものであり、オレフィンを酸素吸着剤と接触させて酸素不純物を除去するステップと、前記酸素不純物が除去されたオレフィンとクロム系触媒を反応器に投入するステップと、前記反応器で前記オレフィンをオリゴマー化するステップとを含む、リニアアルファオレフィンの製造方法を提供する。
【００２６】
本発明の一様態のリニアアルファオレフィンの製造方法は、原料オレフィンを酸素吸着剤と接触させて酸素不純物を除去するステップを含むことで、上述のクロム系触媒を使用するリニアアルファオレフィン製造工程で発生する工程効率の低下の問題を解決することができる。
【００２７】
かかる酸素不純物を除去するステップについてより詳細に説明する。
【００２８】
本発明のリニアアルファオレフィンの製造方法において、原料オレフィンを酸素吸着剤と接触させて酸素不純物を除去するステップは、必ずしもこれに制限されないが、酸素吸着剤が充填された吸着塔に前記オレフィンを通過させることで行われ得る。
【００２９】
吸着塔は、当業界において通常使用される吸着塔構成を採用することができ、かかる吸着塔に酸素吸着剤を充填した後、原料オレフィンを通過させて、原料オレフィン内の酸素を吸着除去することができる。
【００３０】
ここで、酸素吸着剤は、ＣｕＯ、ＮｉＯ、ＭｏＯ３、ゼオライト３Ａ（ｚｅｏｌｉｔｅ  ３Ａ）、活性アルミナ（ａｃｔｉｖａｔｅｄ  ａｌｕｍｉｎａ）、またはこれらの混合物であってもよい。具体的には、後述する実施例で確認されるように、同一条件で最も優れた酸素除去能を示すＣｕＯであってもよい。
【００３１】
活性化したアルミナは、水酸化アルミニウム（ａｌｕｍｉｎｉｕｍ  ｈｙｄｒｏｘｉｄｅ）をジヒドロキシ化（ｄｅｈｙｄｒｏｘｙｌａｔｉｏｎ）して製造された超多孔性粒子であり、市販の商品としては、ＵＯＰ社製のＡ‐２０１などがある。
【００３２】
２種以上の吸着剤を使用する場合の一様態は、吸着塔を２段以上の区域に分けて２種以上の吸着剤をそれぞれ充填した形態で行われ得る。
【００３３】
具体的には、例えば、吸着塔を３段に分けて、下段にはＣｕＯを、中段には活性化したアルミナを、上段にはゼオライト３Ａを充電するなどの様態で行われ得るが、これは例示であるだけである。
【００３４】
酸素吸着剤のＢＥＴ比表面積は、１００〜９００ｍ２／ｇであってもよく、具体的には１００〜５００ｍ２／ｇであってもよく、より具体的には２００〜３００ｍ２／ｇであってもよいが、これに限定されるものではない。
【００３５】
また、酸素吸着剤を２種以上採用する場合、それぞれの酸素吸着剤のＢＥＴ比表面積は、独立して前記範囲内で定められ得る。
【００３６】
本発明の一様態のリニアアルファオレフィンの製造方法において、オレフィンを吸着塔に０．０２〜５ｈｒ−１の空間速度（ｇａｓ  ｈｏｕｒｌｙ  ｓｐａｃｅ  ｖｅｌｏｃｉｔｙ、ＧＨＳＶ）で投入することができる。より具体的には、０．０７〜２．５ｈｒ−１で投入することができる。本発明はこれに必ずしも制限されないが、この範囲で、エチレン内の酸素を１００ｐｐｍ未満の濃度に除去することができ、好ましい。ここで、空間速度は、オレフィンの流入流量（ｍ３／ｈ）を反応器内の反応容積（ｍ３）で除して計算することができ、反応容積は、反応器内の触媒が充填された空間以外のオレフィンが流れ得る空間を意味する。
【００３７】
本発明の一様態のリニアアルファオレフィンの製造方法において、酸素不純物を除去するステップは、１０〜１００℃の温度および５〜１００ｋｇ／ｃｍ２の圧力下で行われ得る。ただし、本発明は必ずしもこれに制限されない。
【００３８】
一方、本発明の一様態のリニアアルファオレフィンの製造方法は、酸素不純物を除去するステップの後、酸素吸着剤を再生するステップをさらに含むことができる。
【００３９】
酸素吸着剤を再生するステップをさらに行うことで、吸着塔内の吸着剤の使用期間を増やして工程費用を最小化することができ、これは、後述するように、１以上の吸着塔を使用して工程を運転する場合、各吸着塔の状態を循環式に変えながら連続して行うことができる。
【００４０】
かかる吸着剤を再生するステップは、吸着剤内の吸着した酸素などの不純物を洗浄ガスで押し出して吸着剤を洗浄し、吸着塔内に残存する不純物とオレフィンを除去するステップであってもよい。
【００４１】
まず、吸着剤別の再生方法についてより詳細に説明すると、ＣｕＯ吸着剤の場合、吸着塔の温度を１００〜２００℃に維持する状態で、洗浄ガスを吸着塔に通過させることで行われ得る。
【００４２】
この際、洗浄ガスは、水素（Ｈ２）および窒素（Ｎ２）の混合ガスであってもよい。また、混合ガスで水素および窒素の体積比は５：９５〜９５：５であってもよいが、これに限定されない。
【００４３】
具体的には、かかる洗浄過程は、窒素を投入して吸着塔内の温度を１００〜１２０℃に加熱した後、水素および窒素を５：９５の体積比で含む混合ガスを投入しながら１５０〜２００℃まで加熱し、洗浄を行うことができる。
【００４４】
ＣｕＯの場合、２００℃を超える範囲に温度を高めて洗浄する場合、変質して吸着能を失う恐れがあるため、洗浄温度は上記のようにすることが好ましい。
【００４５】
吸着剤として、ゼオライト３Ａ、ＮｉＯ、ＭｏＯ３、または活性化したアルミナを使用する場合、窒素を洗浄ガスとして、２００〜３００℃で洗浄を行うことができる。
【００４６】
本発明の一様態のリニアアルファオレフィンの製造方法での不純物を除去するステップの具体的な工程様態を、吸着剤としてＣｕＯが充填された２個の吸着塔（第１吸着塔および第２吸着塔）を使用する場合を例にあげて説明すると、以下の通りである。
【００４７】
先ず、第１吸着塔は、吸着工程を行い、第２吸着塔は、前に吸着工程が完了した状態で再生工程を行う。これにより、第１吸着塔では、オレフィン内の不純物が吸着され、第２吸着塔は、次の吸着工程のために吸着剤が再生される。この際、第１吸着塔の出口は、バルブなどを介してリニアアルファオレフィン製造工程の反応器と連通することができ、第２吸着塔の出口は、バルブなどを介して連通しないように調節することができる。
【００４８】
かかるステップが完了すると、工程を変え、第１吸着塔は再生工程を、第２吸着塔は吸着工程を行うようにすることができ、かかる過程が連続して循環され得る。
【００４９】
ただし、本発明はこれに制限されず、３個以上の吸着塔を使用し、２個のグループに分けて上記の過程を循環することも可能である。
【００５０】
本発明の一様態のリニアアルファオレフィンの製造方法の不純物を除去するステップにおいて、オレフィン内の酸素含量が１００ｐｐｍ未満になるようにしてもよい。
【００５１】
オレフィン内の酸素含量を１００ｐｐｍ未満にすることで、後述する実施例からも確認されたように、高い収率でＣ６〜Ｃ２０のリニアアルファオレフィンが製造され、高い転換率も達成され得る。また、触媒毒として働く不純物の含有量を減少させて触媒の寿命が低減することを防止し、工程費用が低減することができる。
【００５２】
以下、図１を参照して、本発明の一様態のリニアアルファオレフィンの製造方法について具体的な一例示として説明する。
【００５３】
プラントは、オレフィン内の不純物を除去する吸着塔１０と、オリゴマー化が行われる反応器２０と、反応器２０にオレフィン、触媒、助触媒、および溶媒を含む触媒組成物を注入するための注入ライン４０と、反応器２０からオリゴマー化反応生成物の流出のための流出ライン５０と、流出ライン５０に触媒不活性化剤を投入するための触媒不活性化剤の注入ライン６０と、オリゴマー化反応生成物を分離するための蒸留器３０とを含むことができる。
【００５４】
先ず、吸着塔１０で上述のオレフィン内の不純物を除去するステップが行われる。本ステップの具体的な内容は、上述したため省略する。
【００５５】
不純物の除去の後、酸素などの不純物が除去されたオレフィンは、オレフィンのオリゴマー化のためのクロム系触媒、助触媒、および溶媒とともに注入ライン４０を介してリニアアルファオレフィン製造反応器２０に投入される。
【００５６】
反応器２０は、バッチ式反応器、セミバッチ式反応器および連続式反応器を含むことができるが、これらに限定されない。
【００５７】
オリゴマー化反応のためのクロム系触媒は、ＣｒＬ１（Ｌ２）Ｐ（Ｘ）ｑまたはＣｒ２Ｘ１２Ｌ１２（Ｌ２）ｙ（Ｘ）ｚ、（式中、Ｌ１は、ヘテロリガンドであり、Ｌ２は、有機リガンドであり、ＸおよびＸ１は、それぞれ独立して、ハロゲンであり、ｐは、０または１以上の整数であり、ｑは、（Ｃｒの酸化数−ｐ）の整数であり、ｙは、２以上の整数であり、ｚは、（２×Ｃｒの酸化数）−ｙの整数である。）で表されてもよい。これは、オリゴマーとの反応効率に優れた触媒として好ましく採択され得るが、必ずしもこれに制限されない。
【００５８】
溶媒は、不活性溶媒であってもよい。すなわち、クロム系触媒、助触媒および触媒不活性剤と反応しない任意の不活性溶媒が使用され得、不活性溶媒は、脂肪族炭化水素を含むことができる。脂肪族炭化水素は、飽和脂肪族炭化水素として、ＣｎＨ２ｎ＋２（この際、ｎは１〜１５の整数）で表されるリニアの飽和脂肪族炭化水素、ＣｍＨ２ｍ（この際、ｍは３〜８の整数）で表される脂環族飽和脂肪族炭化水素およびこれらの炭素原子数１〜３の低級アルキル基が１または２以上置換された飽和脂肪族炭化水素を含む。これらを具体的に並べると、ヘキサン、ヘプタン、オクタン、ノネン、デカン、ウンデカン、ドデカン、テトラデカン、２，２‐ジメチルペンタン、２，３‐ジメチルペンタン、２，４‐ジメチルペンタン、３，３‐ジメチルペンタン、２，２，４‐トリメチルペンタン、２，３，４‐トリメチルペンタン、２‐メチルヘキサン、３‐メチルヘキサン、２，２‐ジメチルヘキサン、２，４‐ジメチルヘキサン、２，５‐ジメチルヘキサン、３，４‐ジメチルヘキサン、２‐メチルヘプタン、４‐メチルヘプタン、シクロヘキサン、メチルシクロヘキサン、エチルシクロヘキサン、イソプロピルシクロヘキサン、１，４‐ジメチルシクロヘキサンおよび１，２，４‐トリメチルシクロヘキサンから選択される１種以上であり、これに限定されるものではない。
【００５９】
助触媒は、有機アルミニウム化合物、有機アルミノキサン、有機ホウ素化合物またはこれらの混合物であってもよい。
【００６０】
有機アルミニウム化合物は、ＡｌＲ３（Ｒは、それぞれ独立して、（Ｃ１‐Ｃ１２）アルキル、（Ｃ２‐Ｃ１０）アルケニル、（Ｃ２‐Ｃ１０）アルキニル、（Ｃ１‐Ｃ１２）アルコキシまたはハロゲンである。）の化合物またはＬｉＡｌＨ４であってもよい。ただし、本発明は、これに限定されるものではない。
【００６１】
より具体的には、有機アルミニウム化合物は、トリメチルアルミニウム（ＴＭＡ）、トリエチルアルミニウム（ＴＥＡ）、トリイソブチルアルミニウム（ＴＩＢＡ）、トリ‐ｎ‐オクチルアルミニウム、メチルアルミニウムジクロライド、エチルアルミニウムジクロライド、ジメチルアルミニウムクロライド、ジエチルアルミニウムクロライド、アルミニウムイソプロポキシド、エチルアルミニウムセスキクロライドおよびメチルアルミニウムセスキクロライドから選択される一つまたは二つ以上の混合物であってもよい。ただし、本発明は、これに限定されるものではない。
【００６２】
有機アルミノキサンは、本発明をこれに限定するものではないが、トリメチルアルミニウムに水を添加して製造され得るオリゴマー化合物であってもよい。このように製造されたアルミノキサンオリゴマー化合物は、リニア、サイクリック、ケージ（ｃａｇｅ）またはこれらの混合物であってもよい。
【００６３】
具体的には、有機アルミノキサンは、アルキルアルミノキサン、例えば、メチルアルミノキサン（ＭＡＯ）、エチルアルミノキサン（ＥＡＯ）、テトライソブチルアルミノキサン（ＴＩＢＡＯ）およびイソブチルアルミノキサン（ＩＢＡＯ）だけでなく、修飾アルキルアルミノキサン、例えば、修飾メチルアルミノキサン（ＭＭＡＯ）から選択され得る。修飾メチルアルミノキサン（Ａｋｚｏ  Ｎｏｂｅｌ社製）は、メチル基以外にイソブチルまたはｎ‐オクチル基のような混成アルキル基を含むことができる。ただし、本発明は、これに限定されるものではない。
【００６４】
より具体的には、有機アルミノキサンは、メチルアルミノキサン（ＭＡＯ）、修飾メチルアルミノキサン（ＭＭＡＯ）、エチルアルミノキサン（ＥＡＯ）およびテトライソブチルアルミノキサン（ＴＩＢＡＯ）、イソブチルアルミノキサン（ＩＢＡＯ）から選択される一つまたは二つ以上の混合物であってもよい。ただし、本発明は、これに限定されるものではない。
【００６５】
有機ホウ素化合物は、本発明をこれに限定するものではないが、ボロキシン、ＮａＢＨ４、トリエチルボラン、トリフェニルボラン、トリフェニルボランアンモニア錯化合物、トリブチルボレート、トリイソプロピルボレート、トリス（ペンタフルオロフェニル）ボラン、トリチル（テトラペンタフルオロフェニル）ボレート、ジメチルフェニルアンモニウム（テトラペンタフルオロフェニル）ボレート、ジエチルフェニルアンモニウム（テトラペンタフルオロフェニル）ボレート、メチルジフェニルアンモニウム（テトラペンタフルオロフェニル）ボレートまたはエチルジフェニルアンモニウム（テトラペンタフルオロフェニル）ボレートであってもよく、これらの有機ホウ素化合物は、有機アルミニウム化合物、または有機アルミノキサンとの混合物として使用することができる。
【００６６】
また、本発明の一様態によるオレフィンのオリゴマー化方法において、オリゴマー化反応ステップの反応温度は、０〜２００℃の温度、具体的には１５〜１３０℃の温度、より具体的には４０〜１００℃の温度で行われ得るが、これに制限するものではない。反応圧力は、大気圧〜５００ｂａｒの圧力で、具体的には大気圧〜１００ｂａｒ、より具体的には大気圧〜８０ｂａｒの圧力で行われ得る。ただし、本発明はこれに限定されるものではない。
【００６７】
反応器２０の後端に排出された反応生成物は、流出ライン５０を介して蒸留器３０に移送され、蒸留により製品別に分離して回収され得る。
【００６８】
一方、流出ライン５０に注入されて、無駄な副反応の発生を抑制する触媒不活性化剤は、当業界において採用される触媒不活性化剤であれば制限なく採択することができる。
【００６９】
具体的には、２‐エチルヘキサノール（２‐ｅｔｈｙｌｈｅｘａｎｏｌ）であってもよい。
【００７０】
他方、２‐エチルヘキサノールと類似した沸点を有するＣ１０リニアアルファオレフィンの容易な分離のために、Ｃ６〜Ｃ２０のリニアアルファオレフィンより沸点が相当高いか、相当低い物質を使用することもできる。
【００７１】
具体的な例示としては、沸点が低い酸素含有無機物として、Ｏ２、ＣＯ２、ＣＯ、Ｈ２Ｏ、ＮＯｘ、ＳＯｘ、またはこれらの混合物であってもよい。具体的には、Ｏ２、ＣＯ２、ＣＯ、またはこれらの混合物であってもよく、より具体的には、ＣＯ２およびＯ２であってもよい。さらに具体的には、ＣＯ２は、様々な産業分野において副生成物または排気ガスとして発生する物質として安く手に入れることが可能であることから、工程経済性の向上の面で好ましい。
【００７２】
ここで、ＮＯｘは、例示的に、ＮＯ、ＮＯ２、Ｎ２Ｏ、Ｎ２Ｏ３、Ｎ２Ｏ４、Ｎ２Ｏ５、またはこれらの混合物であってもよいが、本発明はこれに限定されるものではない。
【００７３】
他の具体的な例示としては、沸点が高い物質として、酸素、リン、窒素、および硫黄からなる群から選択される少なくとも一つを含む官能基のうち１種以上を含み、数平均分子量が４００以上の有機化合物であってもよく、具体的には、Ｃ３１以上のホスフィン（ｐｈｏｓｐｈｉｎｅ）系化合物、Ｃ３１以上のアミン（ａｍｉｎｅ）系化合物、Ｃ３１以上のチオール（ｔｈｉｏｌ）系化合物、またはＣ３１以上のアルコール（ａｌｃｏｈｏｌ）系化合物であってもよい。より具体的には、下記化学式１で表されるポリプロピレングリコール（ｐｏｌｙｐｒｏｐｙｌｅｎｅ  ｇｌｙｃｏｌ、ＰＰＧ）であってもよい。
【００７４】
【化１】
2021532096.tif 000003
（化学式１中、ｎは、１１以上１７０以下である。）
化学式１中、ｎは、より具体的には、１２以上１５０以下、１７以上１３０以下、１７以上１１０以下、１７以上３５以下、または１６以上３５以下であってもよい。
【００７５】
蒸留器３０は、特定の形態の蒸留器に限定されず、蒸留塔の段数は、必要に応じて調節可能である。蒸留方式も特定の蒸留方式に限定されず、必要に応じて適切な蒸留方法を採用することができる。一例示を挙げるとＢｏｔｔｏｍ  ｒｅｂｏｉｌｅｒ（ＢＴＭ  ｒｅｂｏｉｌｅｒ）およびＯｖｅｒ  ｈｅａｄ  ｃｏｎｄｅｎｓｅｒ（ＯＶＨＤ  ｃｏｎｄｅｎｓｅｒ）を含み、段数が５０以上１００段以下の複数の蒸留塔を用いることができる。
【００７６】
以下、本発明の好ましい実施例および比較例を記載する。しかし、下記の実施例は、本発明の好ましい一実施例であって、本発明は下記の実施例に限定されるものではない。
【００７７】
［実施例１〜４および比較例１〜３］
実施例１および２‐エチレンをＢＥＴ比表面積が２００ｍ２／ｇであるＣｕＯ粒子（ｐｏｌｙｍｅｘ‐３０１、Ｓｕｄ‐Ｃｈｅｍｉｅ）が充填された１機の吸着塔を用いて、５０℃、３０ｋｇ／ｃｍ２の圧力下で、１．５ｈｒ−１の空間速度で投入しながら０ｐｐｍ水準に不純物を除去した後、その結果物を下記のようにバッチ（ｂａｔｃｈ）反応器に投入し、オリゴマー化して得られた最終生成物内のＣ６〜Ｃ２０リニアアルファオレフィンの生成量およびこれよりも炭素含有量が多い高分子（ｐｏｌｙｍｅｒ）の生成量を測定した。
【００７８】
オリゴマー化触媒としては、下記のように準備したものを使用した。（ビス‐［（Ｓ，Ｓ）‐（フェニル）２ＰＣＨ（メチル）ＣＨ（メチル）Ｐ（フェニル）２二塩化（μ‐塩化）クロム］（５．３μｍｏｌ‐Ｃｒ））
【００７９】
三テトラヒドロフラン三塩化クロム（ＣｒＣｌ３（ＴＨＦ）３）２．１ｍｇ（５．３μｍｏｌ）を二塩化メタン１ｍＬに溶解し、この溶液に（Ｓ，Ｓ）‐（フェニル）２ＰＣＨ（メチル）ＣＨ（メチル）Ｐ（フェニル）２リガンド化合物２．４ｍｇ（５．６μｍｏｌ）を二塩化メタン１ｍＬに溶解した溶液を徐々に加えて６０分間反応させた。次に、５分間さらに撹拌した後、ナトリウムヘキサフルオロアセチルアセトネート１．３ｍｇ（５．６μｍｏｌ）を徐々に加えた。次に、反応物を３時間さらに撹拌した後、０．２μｍのシリンジフィルタ（ｓｙｒｉｎｇｅ  ｆｉｌｔｅｒ）を使用して濾過した。濾過した液体に真空をかけて揮発物を除去し、乾燥した暗緑色の固体を取得した。
【００８０】
次に、２０００ｍＬのステンレススチール圧力反応器を窒素、真空で洗浄した後、メチルシクロヘキサン（ＭＣＨ）１Ｌを投入し、助触媒として改質されたメチルアルミノキサン（ｍ‐ＭＡＯ３Ａ、Ａｋｚｏ  Ｎｏｂｅｌ社製、１８ｗｔ％  ｉｎ  ｈｅｐｔａｎｅ）（１．５７ｇ、４ｍｍｏｌ）を順に投入した後、反応器の温度を６０℃に上げた。次に、上記で準備したビス‐［（Ｓ，Ｓ）‐（フェニル）２ＰＣＨ（メチル）ＣＨ（メチル）Ｐ（フェニル）２二塩化（μ‐塩化）クロム］３．１ｍｇ（５．３μｍｏｌ‐Ｃｒ）投入した後、不純物が除去されたエチレンを反応器内の圧力を２０ｂａｒまで満たした後、連続して圧力を維持しながら供給し、２５０ｒｐｍで２時間撹拌してオリゴマー化反応を行った。次に、撹拌を止めて反応器内の気相のエチレンをすべて排出し、反応器温度を１０℃に冷却した。
【００８１】
次に、触媒不活性剤としてＣＯ２ガスをディップチューブを用いて１ｂａｒの圧力で１０分間投入し、反応溶液に対してバブリング（ｂｕｂｂｌｉｎｇ）を行って反応を終了した後、反応生成物を濾過、分離した。次に、濾過した生成物２０ｍＬを別のフラスコで１時間１００度で乾燥した後、Ｉｎｔｅｒｎａｌ  ｓｔａｎｄａｒｄでｈｅｐｔａｎｅを使用してＧＣ‐ＦＩＤ分析を実施し、Ｃ６〜Ｃ２０リニアアルファオレフィンの生成量およびこれよりも炭素含有量が多い高分子（ｐｏｌｙｍｅｒ）の生成量を測定した。これは、表１にまとめた。ＣＯ２の投入量は、モル数基準で助触媒内のアルミニウムの総モル数に対して５倍である。
【００８２】
実施例３および４‐不純物の除去時にエチレンの空間速度を調節して不純物を吸着した後、エチレン内の酸素の濃度が＜１００ｐｐｍである水準に不純物を除去した以外は、実施例１と同様に行った。
【００８３】
比較例１〜３‐不純物吸着ステップを行っていない以外は、実施例１と同様に行った。
【００８４】
【表１】
2021532096.tif 000004
【００８５】
表１から分かるように、吸着によりエチレン内の酸素不純物を除去した実施例の場合、Ｃ６〜Ｃ２０リニアアルファオレフィンの生成量が不純物の吸着を行っていない比較例に比べて著しく高く、不純物である高分子の生成量が非常に少なかった。
【００８６】
［実施例５〜７および比較例４］
実施例５〜７‐実施例１と同じ方法で不純物の吸着を経たエチレンをバッチ反応器ではない連続反応器（ＣＳＴＲ）に注入しながら連続工程でオリゴマー化反応を行った。吸着塔内に投入するエチレンの空間速度を調節して不純物が除去されたエチレン内の酸素の濃度を調節した。
【００８７】
具体的には、実施例１と同じ方法で製造されたオリゴマー化触媒（（ビス‐［（Ｓ，Ｓ）‐（フェニル）２ＰＣＨ（メチル）ＣＨ（メチル）Ｐ（フェニル）２二塩化（μ‐塩化）クロム］（５．３μｍｏｌ‐Ｃｒ）））１．０ｇをメチルシクロヘキサン１２Ｌに溶解し、触媒タンクに保存した。
【００８８】
連続反応器（ＣＳＴＲ）にメチルシクロヘキサン２．０Ｌ／ｈｒを注入しながら反応器の後端の圧力調節バルブを用いて、反応器の圧力を６０ｂａｒとして加圧した。加圧した後、反応器ジャケットに注入される熱流体の温度を高めて反応器内部の温度を６０℃に上げた。昇温が終了すると、助触媒として改質されたメチルアルミノキサン（ｍ‐ＭＡＯ３Ａ、Ａｋｚｏ  Ｎｏｂｅｌ社製、１８ｗｔ％  ｉｎ  ｈｅｐｔａｎｅ）（３．１４ｇ／ｈｒ、４ｍｍｏｌ）を連続注入し、タンクに保存されたビス‐［（Ｓ，Ｓ）‐（フェニル）２ＰＣＨ（メチル）ＣＨ（メチル）Ｐ（フェニル）２二塩化（μ‐塩化）クロム］６．２ｍｇ／ｈｒ（５．３μｍｏｌ‐Ｃｒ）を注入した。次に、不純物が除去されたエチレンを０．６ｋｇ／ｈｒで連続注入し、反応を開始した。
【００８９】
反応器の後端には、触媒不活性剤として２‐ｅｔｈｙｌｈｅｘａｎｏｌを連続注入して反応を終了させ、生成物をサンプリングした。サンプリングした生成物を濾過して、ＧＣ‐ＦＩＤ分析を実施し、Ｃ６〜Ｃ２０リニアアルファオレフィンの生成量およびこれよりも炭素含有量が多い高分子（ｐｏｌｙｍｅｒ）の生成量を計算した。これは表２にまとめた。
【００９０】
比較例４‐不純物吸着過程を経ていないエチレンを連続注入した以外は、実施例５と同様に行った。
【００９１】
【表２】
2021532096.tif 000005
【００９２】
表２から分かるように、吸着によりエチレン内の酸素不純物を除去した実施例の場合、Ｃ６〜Ｃ２０リニアアルファオレフィンの生成量が、不純物の吸着を行っていない比較例に比べて著しく高いことを確認することができる。
【００９３】
［実施例８〜１０］
不純物の吸着時に吸着剤として、それぞれ、ゼオライトＣａＡ、ゼオライト５Ａ、ゼオライト１３Ｘを使用した以外は、実施例５のような連続工程でリニアアルファオレフィンを製造し、その結果を表３にまとめた。
【００９４】
【表３】
2021532096.tif 000006
【００９５】
表３において、ゼオライトＣａＡ、ゼオライト５Ａ、ゼオライト１３Ｘを使用した場合、不純物の吸着を行っていない場合に比べて、優れたリニアアルファオレフィンの生成量を示す。
【００９６】
ただし、ＣｕＯを吸着剤として使用した実施例５と比較した時には、同一条件で、エチレン内の酸素濃度が１００ｐｐｍを超える水準であり、リニアアルファオレフィン生成量も相対的には劣っている結果を示した。
【符号の説明】
【００９７】
１０  吸着塔
２０  反応器
３０  蒸留器
４０  注入ライン
５０  流出ライン
６０  触媒不活性化剤注入ライン
【図１】
2021532096.tif 000007
【国際調査報告】
2021532096.tif 000008
2021532096.tif 000009
2021532096.tif 000010
2021532096.tif 000011
2021532096.tif 000012
2021532096.tif 000013